(57)【特許請求の範囲】
【請求項１】
複数の凸部が可視光の波長以下のピッチで設けられる凹凸構造を表面に有する重合体層を備える光学部材の製造方法であって、
第一の樹脂を基材上に塗布するプロセス（１）と、
第二の樹脂を前記第一の樹脂及び金型のうちの少なくとも一方上に塗布するプロセス（２）と、
前記第一の樹脂及び前記第二の樹脂を間に挟んだ状態で、前記基材を前記金型に押し当て、前記凹凸構造を表面に有する樹脂層を形成するプロセス（３）と、
前記樹脂層を硬化させ、前記重合体層を形成するプロセス（４）とを含み、
前記金型の表面は、フッ素系離型剤で離型処理が施されており、
前記第一の樹脂は、樹脂成分を含み、
前記樹脂成分は、前記樹脂成分の全量を１００重量％とするとき、（メタ）アクリルアミド類を１０重量％以上、３０重量％以下、６官能以上のウレタンプレポリマーを２０重量％以上、４５重量％以下含有し、
前記第二の樹脂は、前記第二の樹脂の全量を１００重量％とするとき、反応性基を有するモノマーを１０重量％以上、５０重量％以下、フッ素系界面活性剤を１０重量％以上、７０重量％以下、フッ素含有モノマーを０重量％よりも多く、２０重量％以下含有することを特徴とする光学部材の製造方法。
【請求項２】
前記第一の樹脂の粘度は、２５℃において、７０ｍＰａ・ｓ以上、１００００ｍＰａ・ｓ以下であることを特徴とする請求項１に記載の光学部材の製造方法。
【請求項３】
前記第一の樹脂の溶解度パラメータは、１０（ｃａｌ／ｃｍ３）１／２以上、１２（ｃａｌ／ｃｍ３）１／２以下であることを特徴とする請求項１又は２に記載の光学部材の製造方法。
【請求項４】
前記第一の樹脂の溶解度パラメータと前記第二の樹脂の溶解度パラメータとの差は、０（ｃａｌ／ｃｍ３）１／２以上、３（ｃａｌ／ｃｍ３）１／２以下であることを特徴とする請求項１〜３のいずれかに記載の光学部材の製造方法。
【請求項５】
前記第一の樹脂は、更に、前記樹脂成分の全量を１００重量部とするとき、重合開始剤を０．１重量部以上、１０重量部以下含有することを特徴とする請求項１〜４のいずれかに記載の光学部材の製造方法。
【請求項６】
前記（メタ）アクリルアミド類は、Ｎ，Ｎ−ジメチル（メタ）アクリルアミドを含むことを特徴とする請求項１〜５のいずれかに記載の光学部材の製造方法。
【請求項７】
前記６官能以上のウレタンプレポリマーは、ヘキサメチレンジイソシアネートを構成成分として含むことを特徴とする請求項１〜６のいずれかに記載の光学部材の製造方法。
【請求項８】
前記フッ素系界面活性剤及び前記フッ素含有モノマーは、−ＯＣＦ２−鎖及び＝ＮＣＯ−鎖のうちの少なくとも一方を含有することを特徴とする請求項１〜７のいずれかに記載の光学部材の製造方法。
【請求項９】
基材と、前記基材の表面上に配置される、複数の凸部が可視光の波長以下のピッチで設けられる凹凸構造を表面に有する重合体層とを備える光学部材であって、
前記重合体層は、第一の樹脂上に第二の樹脂が積層され、前記第二の樹脂側から前記凹凸構造が型押しされた状態で、前記第一の樹脂及び前記第二の樹脂を硬化させた硬化物であり、
前記第一の樹脂は、樹脂成分を含み、
前記樹脂成分は、前記樹脂成分の全量を１００重量％とするとき、（メタ）アクリルアミド類を１０重量％以上、３０重量％以下、６官能以上のウレタンプレポリマーを２０重量％以上、４５重量％以下含有し、
前記第二の樹脂は、前記第二の樹脂の全量を１００重量％とするとき、反応性基を有するモノマーを１０重量％以上、５０重量％以下、フッ素系界面活性剤を１０重量％以上、７０重量％以下、フッ素含有モノマーを０重量％よりも多く、２０重量％以下含有することを特徴とする光学部材。
【発明の詳細な説明】
【技術分野】
【０００１】
本発明は、光学部材の製造方法、及び、光学部材に関する。より詳しくは、ナノメートルサイズの凹凸構造を有する光学部材の製造方法、及び、光学部材に関するものである。
【背景技術】
【０００２】
反射防止性を有する光学部材は、種々検討されている（例えば、特許文献１、２参照）。特に、ナノメートルサイズの凹凸構造（ナノ構造）を有する光学部材は、優れた反射防止性を有することが知られている。このような凹凸構造によれば、空気層から基材にかけて屈折率が連続的に変化するために、反射光を劇的に減少させることができる。
【先行技術文献】
【特許文献】
【０００３】
【特許文献１】特許第４９３８６７５号公報
【特許文献２】特許第５０４２３８６号公報
【発明の概要】
【発明が解決しようとする課題】
【０００４】
このような光学部材としては、例えば、凹凸構造を表面に有する重合体層が基材上に配置される構成が挙げられる。しかしながら、従来の光学部材では、基材と重合体層との間の密着性と、防汚性と、耐擦性とがトレードオフの関係であり、すべての特性を優れたものとする点で改善の余地があった。
【０００５】
例えば、上記特許文献１、２には、光の反射防止性能、光の透過改良性能、及び、表面耐傷性能に優れた構造体を提供する、と記載されているが、基材と重合体層との間の密着性に関する記載はなく、改善の余地があった。
【０００６】
本発明は、上記現状に鑑みてなされたものであり、基材と重合体層との間の密着性と、防汚性と、耐擦性とに優れた光学部材の製造方法、及び、光学部材を提供することを目的とするものである。
【課題を解決するための手段】
【０００７】
本発明者らは、基材と重合体層との間の密着性と、防汚性と、耐擦性とに優れた光学部材の製造方法について種々検討したところ、第一の樹脂を基材上に塗布し、第二の樹脂を第一の樹脂及び金型のうちの少なくとも一方上に塗布した後、両樹脂を間に挟んだ状態で、基材を金型に押し当て、凹凸構造を表面に有する樹脂層を形成し、その後、樹脂層を硬化させて重合体層を形成する方法に着目した。そして、第一の樹脂に（メタ）アクリルアミド類、及び、６官能以上のウレタンプレポリマーを所定の割合で配合し、第二の樹脂に反応性基を有するモノマー、フッ素系界面活性剤、及び、フッ素含有モノマーを所定の割合で配合することで、基材と重合体層との間の密着性と、防汚性と、耐擦性とが高まることを見出した。以上により、上記課題をみごとに解決することができることに想到し、本発明に到達したものである。
【０００８】
すなわち、本発明の一態様は、複数の凸部が可視光の波長以下のピッチで設けられる凹凸構造を表面に有する重合体層を備える光学部材の製造方法であって、第一の樹脂を基材上に塗布するプロセス（１）と、第二の樹脂を上記第一の樹脂及び金型のうちの少なくとも一方上に塗布するプロセス（２）と、上記第一の樹脂及び上記第二の樹脂を間に挟んだ状態で、上記基材を上記金型に押し当て、上記凹凸構造を表面に有する樹脂層を形成するプロセス（３）と、上記樹脂層を硬化させ、上記重合体層を形成するプロセス（４）とを含み、上記金型の表面は、フッ素系離型剤で離型処理が施されており、上記第一の樹脂は、樹脂成分を含み、上記樹脂成分は、上記樹脂成分の全量を１００重量％とするとき、（メタ）アクリルアミド類を１０重量％以上、３０重量％以下、６官能以上のウレタンプレポリマーを２０重量％以上、４５重量％以下含有し、上記第二の樹脂は、上記第二の樹脂の全量を１００重量％とするとき、反応性基を有するモノマーを１０重量％以上、５０重量％以下、フッ素系界面活性剤を１０重量％以上、７０重量％以下、フッ素含有モノマーを０重量％よりも多く、２０重量％以下含有する光学部材の製造方法であってもよい。
【０００９】
本発明の別の一態様は、基材と、上記基材の表面上に配置される、複数の凸部が可視光の波長以下のピッチで設けられる凹凸構造を表面に有する重合体層とを備える光学部材であって、上記重合体層は、第一の樹脂上に第二の樹脂が積層され、上記第二の樹脂側から上記凹凸構造が型押しされた状態で、上記第一の樹脂及び上記第二の樹脂を硬化させた硬化物であり、上記第一の樹脂は、樹脂成分を含み、上記樹脂成分は、上記樹脂成分の全量を１００重量％とするとき、（メタ）アクリルアミド類を１０重量％以上、３０重量％以下、６官能以上のウレタンプレポリマーを２０重量％以上、４５重量％以下含有し、上記第二の樹脂は、上記第二の樹脂の全量を１００重量％とするとき、反応性基を有するモノマーを１０重量％以上、５０重量％以下、フッ素系界面活性剤を１０重量％以上、７０重量％以下、フッ素含有モノマーを０重量％よりも多く、２０重量％以下含有する光学部材であってもよい。
【発明の効果】
【００１０】
本発明によれば、基材と重合体層との間の密着性と、防汚性と、耐擦性とに優れた光学部材の製造方法、及び、光学部材を提供することができる。
【図面の簡単な説明】
【００１１】
【図１】実施形態１の光学部材の製造プロセスを説明するための断面模式図である。
【図２】実施形態１の光学部材を示す断面模式図である。
【図３】実施形態２の光学部材の製造プロセスを説明するための断面模式図である。
【発明を実施するための形態】
【００１２】
以下に実施形態を掲げ、本発明について図面を参照して更に詳細に説明するが、本発明はこれらの実施形態のみに限定されるものではない。また、各実施形態の構成は、本発明の要旨を逸脱しない範囲において適宜組み合わされてもよいし、変更されてもよい。
【００１３】
［実施形態１］
実施形態１の光学部材の製造方法について、図１を参照して以下に説明する。図１は、実施形態１の光学部材の製造プロセスを説明するための断面模式図である。
【００１４】
（プロセス（１）：第一の樹脂の塗布）
まず、第一の樹脂３を基材２上に塗布する。
【００１５】
第一の樹脂３の塗布方法としては、例えば、スプレー方式、グラビア方式、スロットダイ方式等で塗布する方法が挙げられる。膜厚が容易に調整可能であり、かつ、装置コストを低減する観点からは、スプレー方式で塗布する方法が好ましい。中でも、スワールノズル、静電ノズル、又は、超音波ノズルを用いて塗布することが特に好ましい。
【００１６】
（プロセス（２）：第二の樹脂の塗布）
次に、第二の樹脂４を、塗布された第一の樹脂３上に塗布する。その結果、第二の樹脂４は、第一の樹脂３の基材２とは反対側に形成される。
【００１７】
第二の樹脂４の塗布方法としては、例えば、上述したような第一の樹脂３の塗布方法と同様な方法が挙げられる。
【００１８】
第一の樹脂３の塗布（プロセス（１））と第二の樹脂４の塗布（プロセス（２））とは、図１に示すように異なるタイミングで行われてもよく、同じタイミングで行われてもよい。第一の樹脂３、及び、第二の樹脂４を同じタイミングで塗布する方法としては、例えば、共押し出し方式で塗布する方法が挙げられる。
【００１９】
（プロセス（３）：樹脂層の形成）
次に、第一の樹脂３、及び、第二の樹脂４を間に挟んだ状態で、ニップロール１０を用いて、基材２を金型５に押し当てる。その結果、凹凸構造を基材２とは反対側の表面に有する樹脂層７が形成される。樹脂層７は、第一の樹脂３、及び、第二の樹脂４が一体化し、両樹脂の界面が存在しないものである。金型５の表面には、フッ素系離型剤６が予め塗布されている。
【００２０】
（プロセス（４）：樹脂層の硬化）
次に、樹脂層７を硬化（重合）させ、重合体層８を形成する。その結果、光学部材１が完成する。重合体層８の基材２とは反対側の表面に形成された凹凸構造は、複数の凸部（突起）９が可視光の波長以下のピッチ（隣接する凸部９の頂点間の距離）Ｐで設けられる構造、すなわち、モスアイ構造（蛾の目状の構造）に相当する。よって、光学部材１は、モスアイ構造による優れた反射防止性（低反射性）を示すことができる。
【００２１】
樹脂層７の硬化方法としては、例えば、活性エネルギー線の照射、加熱等による方法が挙げられるが、活性エネルギー線の照射による方法が好ましい。本明細書中、活性エネルギー線は、紫外線、可視光線、赤外線、プラズマ等を指す。樹脂層７は、紫外線によって硬化するものであることが好ましい。活性エネルギー線の照射は、図１中の矢印（Ａ）に示すように、樹脂層７の形成と同じタイミングで基材２側から行ってもよく、図１中の矢印（Ｂ）に示すように、剥離ロール１１を用いて樹脂層７を金型５から剥離した後に樹脂層７側から行ってもよく、両者を組み合わせて行ってもよい。また、樹脂層７に対する活性エネルギー線の照射回数は、１回のみであってもよいし、複数回であってもよい。
【００２２】
上述した製造プロセスにおいて、図１に示すように、基材２を順次送り出し、金型５を回転させれば、上記プロセス（１）〜（４）を連続的かつ効率的に行うことができる。
【００２３】
続いて、光学部材１を製造する際に用いられる各材料について、以下に説明する。
【００２４】
基材２の材料としては、例えば、トリアセチルセルロース（ＴＡＣ）（溶解度パラメータ：１２．２（ｃａｌ／ｃｍ３）１／２）、ポリエチレンテレフタレート（ＰＥＴ）（溶解度パラメータ：１０．７（ｃａｌ／ｃｍ３）１／２）、ポリメチルメタクリレート（ＰＭＭＡ）（溶解度パラメータ：９．０６（ｃａｌ／ｃｍ３）１／２）、シクロオレフィンポリマー（ＣＯＰ）（溶解度パラメータ：７．４（ｃａｌ／ｃｍ３）１／２）、ポリカーボネート（ＰＣ）等が挙げられ、使用環境に応じて適宜選択すればよい。このような材料によれば、硬度が高く、透明性及び耐候性に優れた基材２が得られる。なお、基材２には易接着処理が施されていてもよく、例えば、易接着処理が施されたトリアセチルセルロースフィルム（溶解度パラメータ：１１（ｃａｌ／ｃｍ３）１／２）を用いることができる。また、基材２にはケン化処理が施されていてもよく、例えば、ケン化処理が施されたトリアセチルセルロースフィルム（溶解度パラメータ：１６．７（ｃａｌ／ｃｍ３）１／２）を用いることができる。
【００２５】
基材２の形状としては、例えば、フィルム状、シート状等が挙げられる。フィルム状の光学部材１を製造する場合は、フィルム状の基材２を用いればよい。また、基材２が偏光板の一部を構成する形態が好ましい。
【００２６】
基材２の厚みは、透明性及び加工性を確保する観点から、１０μｍ以上、１００μｍ以下であることが好ましい。
【００２７】
第一の樹脂３は、樹脂成分を含む。第一の樹脂３の樹脂成分は、樹脂成分の全量を１００重量％とするとき、（メタ）アクリルアミド類を１０重量％以上、３０重量％以下、６官能以上のウレタンプレポリマーを２０重量％以上、４５重量％以下含有する。
【００２８】
第一の樹脂３の樹脂成分は、（メタ）アクリルアミド類を含有する。このような構成によれば、（メタ）アクリルアミド類が含有するアミド基の水素結合力によって、基材２と重合体層８とが強く結合するため、基材２と重合体層８との間の密着性が高まる。本実施形態のように、第一の樹脂３、及び、第二の樹脂４から重合体層８を形成する方法によれば、第一の樹脂３に（メタ）アクリルアミド類を含有させることによって、重合体層８の基材２側の表面におけるアミド基の量を効率的に高めることができる。本明細書中、（メタ）アクリルアミド類は、下記化学式（ｉ）で表される化合物を指す。また、（メタ）アクリルは、メタクリル又はアクリルを指す。
【００２９】
【化１】
0006711683.tif 000002
【００３０】
上記化学式（ｉ）中、Ｒ１は、−Ｈ、又は、−ＣＨ３を表す。
【００３１】
上記化学式（ｉ）中、Ｒ２及びＲ３は、各々、−Ｈ、又は、アルキル基を表す。
【００３２】
（メタ）アクリルアミド類としては、例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−ブチル（メタ）アクリルアミド、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジブチル（メタ）アクリルアミド、（メタ）アクリロイルモルホリン等が挙げられる。Ｎ，Ｎ−ジメチル（メタ）アクリルアミドのうち公知のものとしては、例えば、ＫＪケミカルズ社製の「ＤＭＡＡ（登録商標）」等が挙げられる。第一の樹脂３は、（メタ）アクリルアミド類を１種類含有していてもよく、複数種類含有していてもよい。（メタ）アクリルアミド類は、Ｎ，Ｎ−ジメチル（メタ）アクリルアミドを含むことが好ましい。
【００３３】
第一の樹脂３の樹脂成分中の（メタ）アクリルアミド類の含有率（以下、単に、（メタ）アクリルアミド類の含有率とも言う。）は、１０重量％以上、３０重量％以下である。（メタ）アクリルアミド類の含有率が１０重量％未満である場合、重合体層８の基材２側の表面におけるアミド基の量が少なくなり過ぎてしまうため、基材２と重合体層８との間の密着性が低下してしまう。（メタ）アクリルアミド類の含有率が３０重量％よりも多い場合、樹脂層７が硬化した後の架橋密度が低くなるため、重合体層８の耐擦性が低下してしまう。また、防汚性（例えば、指紋拭き取り性）も低下してしまう。第一の樹脂３の樹脂成分が（メタ）アクリルアミド類を複数種類含有する場合、各（メタ）アクリルアミド類の含有率の合計が上記範囲内であればよい。（メタ）アクリルアミド類の含有率は、１３重量％以上、１９重量％以下であることが好ましい。
【００３４】
第一の樹脂３の樹脂成分は、６官能以上のウレタンプレポリマーを含有する。このような構成によれば、重合体層８の硬度が適度に高くなるため、重合体層８の耐擦性が高まる。本発明者らの検討によれば、後述する第二の樹脂４の組成次第では第一の樹脂３が軟化することが分かったが、上述したような第一の樹脂３の組成（特に、６官能以上のウレタンプレポリマーの含有率）によれば、重合体層８の硬度が適度に高く保たれる。本明細書中、ウレタンプレポリマーは、有機ポリイソシアネートとポリオール及び水酸基含有（メタ）アクリル酸エステルとのウレタン化反応物、又は、有機ポリイソシアネートと水酸基含有（メタ）アクリル酸エステルとのウレタン化反応物を指す。また、ウレタンプレポリマーの官能基数は、１分子当たりの（メタ）アクリロイル基の個数を指す。
【００３５】
一方、第一の樹脂３の樹脂成分が、官能基数が６未満のウレタンプレポリマーのみを含有する場合、重合体層８の硬度が低くなり過ぎてしまうため、重合体層８の耐擦性が低下する。ウレタンプレポリマーの官能基数が多ければ多いほど、重合体層８は硬くなり、その柔軟性が低くなる懸念がある。このような観点から、ウレタンプレポリマーの官能基数の好ましい上限値は、１０である。第一の樹脂３の樹脂成分は、６官能以上のウレタンプレポリマーに加えて、官能基数が６未満のウレタンプレポリマーを含有していてもよい。
【００３６】
６官能以上のウレタンプレポリマーとしては、例えば、ヘキサメチレンジイソシアネート（ＨＤＩ）、イソホロンジイソシアネート（ＩＰＤＩ）、トリレンジイソシアネート（ＴＤＩ）、キシリレンジイソシアネート（ＸＤＩ）等の有機ポリイソシアネート；ペンタエリスリトールトリアクリレート（ＰＥＴＡ）、ジペンタエリスリトールペンタアクリレート（ＤＰＰＡ）等の水酸基含有（メタ）アクリル酸エステル；ジエチレングリコール（ＤＥＧ）、エチレングリコール（ＥＧ）等のポリオール、等を構成成分として含むものが挙げられる。第一の樹脂３の樹脂成分は、６官能以上のウレタンプレポリマーを１種類含有していてもよく、複数種類含有していてもよい。６官能以上のウレタンプレポリマーは、ヘキサメチレンジイソシアネートを構成成分として含むことが好ましい。
【００３７】
第一の樹脂３の樹脂成分中の６官能以上のウレタンプレポリマーの含有率（以下、単に、６官能以上のウレタンプレポリマーの含有率とも言う。）は、２０重量％以上、４５重量％以下である。６官能以上のウレタンプレポリマーの含有率が２０重量％未満である場合、重合体層８の硬度が低くなり過ぎてしまうため、重合体層８の耐擦性が低下し、場合によっては、凹凸構造のスティッキングが発生する。６官能以上のウレタンプレポリマーの含有率が４５重量％よりも多い場合、重合体層８の硬度が高くなり過ぎてしまうため、重合体層８の柔軟性が低くなり（重合体層８が脆くなり）、結果として耐擦性が低下する。第一の樹脂３の樹脂成分が６官能以上のウレタンプレポリマーを複数種類含有する場合、各ウレタンプレポリマーの含有率の合計が上記範囲内であればよい。６官能以上のウレタンプレポリマーの含有率は、３０重量％以上、４０重量％以下であることが好ましい。
【００３８】
第一の樹脂３の樹脂成分は、上述した（メタ）アクリルアミド類、及び、６官能以上のウレタンプレポリマーに加えて、単官能（メタ）アクリレート、多官能（メタ）アクリレート等を適宜含有していてもよい。
【００３９】
単官能（メタ）アクリレートとしては、例えば、イソボルニル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−オクチル（メタ）アクリレート、イソオクチル（メタ）アクリレート、２−エチルヘキシル（メタ）アクリレート、ベンジル（メタ）アクリレート、フェノキシエチル（メタ）アクリレート、フェノキシジエチレングリコール（メタ）アクリレート、グリシジル（メタ）アクリレート、２−ヒドロキシエチル（メタ）アクリレート、２−ヒドロキシプロピル（メタ）アクリレート、４−ヒドロキシブチル（メタ）アクリレート、ジエチレングリコールモノ（メタ）アクリレート、トリエチレングリコールモノ（メタ）アクリレート、ジプロピレングリコールモノ（メタ）アクリレート、２−メトキシエチル（メタ）アクリレート、メトキシジエチレングリコール（メタ）アクリレート、メトキシトリエチレングリコール（メタ）アクリレート、メトキシポリエチレングリコール（メタ）アクリレート、２−ブトキシエチル（メタ）アクリレート、ブトキシトリエチレングリコール（メタ）アクリレート、２−エトキシエチル（メタ）アクリレート、２−（２−エトキシエトキシ）エチル（メタ）アクリレート、エトキシポリエチレングリコール（メタ）アクリレート、４−ノニルフェノキシエチレングリコール（メタ）アクリレート、テトラヒドロフルフリル（メタ）アクリレート、カプロラクトン変性テトラヒドロフルフリル（メタ）アクリレート、シクロヘキシル（メタ）アクリレート、２−ヒドロキシ−３−フェノキシプロピル（メタ）アクリレート、シクロヘキシル（メタ）アクリレート、シクロヘキシルメチル（メタ）アクリレート、シクロヘキシルエチル（メタ）アクリレート、ジシクロペンタニル（メタ）アクリレート、ジシクロペンタニロキシエチル（メタ）アクリレート、ジシクロペンテニル（メタ）アクリレート、ジシクロペンテニロキシエチル（メタ）アクリレート、ｏ−フェニルフェノキシエチル（メタ）アクリレート、エトキシ化ｏ−フェニルフェノールアクリレート、フェノキシエチルアクリレート、ベンジルオキシアクリレート等が挙げられる。イソボルニル（メタ）アクリレートのうち公知のものとしては、共栄社化学社製の「ライトアクリレート（登録商標）ＩＢＸＡ」等が挙げられる。第一の樹脂３の樹脂成分は、単官能アクリレートを１種類含有していてもよく、複数種類含有していてもよい。
【００４０】
多官能（メタ）アクリレートとしては、例えば、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ブチレングリコールジ（メタ）アクリレート、テトラブチレングリコールジ（メタ）アクリレート、ポリテトラメチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ビスフェノールＡのエチレンオキサイド付加物のジ（メタ）アクリレート、ビスフェノールＡのプロピレンオキサイド付加物のジ（メタ）アクリレート、ビスフェノキシエタノールフルオレンジ（メタ）アクリレート、ジシクロペンタニルジ（メタ）アクリレート、グリセロールジ（メタ）アクリレート、ネオペンチルグリコールヒドロキシピバリン酸エステルジ（メタ）アクリレート、カプロラクトン変性ヒドロキシピバリン酸ネオペンチルグリコールジ（メタ）アクリレート、テトラブロモビスフェノールＡジ（メタ）アクリレート、ヒドロピバルアルデヒド変性トリメチロールプロパンジ（メタ）アクリレート、１，４−シクロヘキサンジメタノールジ（メタ）アクリレート、トリメチロールプロパントリ（メタ）アクリレート、トリメチロールプロパンのエチレンオキサイド付加物のジ（メタ）アクリレート、トリメチロールプロパンのプロピレンオキサイド付加物のジ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等が挙げられる。ポリエチレングリコールジ（メタ）アクリレートのうち公知のものとしては、例えば、共栄社化学社製の「ライトアクリレート９−ＥＧＡ」、「ライトアクリレート１４−ＥＧＡ」等が挙げられる。ポリテトラメチレングリコールジ（メタ）アクリレートのうち公知のものとしては、例えば、新中村化学工業社製の「ＮＫエステルＡ−ＰＴＭＧ−６５」等が挙げられる。１，９−ノナンジオールジ（メタ）アクリレートのうち公知のものとしては、例えば、共栄社化学社製の「ライトアクリレート１，９ＮＤ−Ａ」等が挙げられる。ジペンタエリスリトールペンタ及びヘキサ（メタ）アクリレートのうち公知のものとしては、例えば、共栄社化学社製の「ライトアクリレートＤＰＥ−６Ａ」、東亞合成社製の「アロニックス（登録商標）Ｍ−４００」等が挙げられる。第一の樹脂３の樹脂成分は、多官能（メタ）アクリレートを１種類含有していてもよく、複数種類含有していてもよい。
【００４１】
第一の樹脂３は、上述した樹脂成分に加えて、重合開始剤、離型剤、消泡剤、レベリング剤、光安定剤、酸化防止剤、重合禁止剤、帯電防止剤、紫外線吸収剤等の添加剤成分を適宜含有していてもよい。更に、（メタ）アクリルポリマー、ポリエステルエラストマー、ウレタンポリマー、ニトリルゴム等のポリマー類、無機フィラー、有機フィラー、染料、顔料等の色素、等が必要に応じて添加されていてもよい。
【００４２】
重合開始剤としては、例えば、光重合開始剤等が挙げられる。光重合開始剤は、活性エネルギー線に対して活性であり、モノマーを重合する重合反応を開始させるために添加されるものである。光重合開始剤としては、例えば、ラジカル重合開始剤、アニオン重合開始剤、カチオン重合開始剤等を用いることができる。このような光重合開始剤としては、例えば、１−ヒドロキシシクロヘキシルフェニルケトン、１−フェニル−２−ヒドロキシ−２−メチルプロパン−１−オン、２，２−ジメトキシ−２−フェニルアセトフェノン、べンゾフェノン、２−メチル［４−（メチルチオ）フェニル］−２−モルフォリノ−１−プロパノン、２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、４−（２−アクリロイルオキシエトキシ）フェニル−（２−ヒドロキシ−２−プロピル）ケトン、４−（２−メタクリロイルオキシエトキシ）フェニル−（２−ヒドロキシ−２−プロピル）ケトン、２，４，６−トリメチルべンゾイル−ジフェニル−フォスフィンオキサイド等が挙げられる。１−ヒドロキシシクロヘキシルフェニルケトンのうち公知のものとしては、例えば、ＢＡＳＦ社製の「ＩＲＧＡＣＵＲＥ  １８４」等が挙げられる。２，４，６−トリメチルベンゾイル−ジフェニル−フォスフィンオキサイドのうち公知のものとしては、例えば、ＢＡＳＦ社製の「ＩＲＧＡＣＵＲＥ（登録商標）  ＴＰＯ」等が挙げられる。第一の樹脂３（添加剤成分）は、重合開始剤を１種類含有していてもよく、複数種類含有していてもよい。
【００４３】
第一の樹脂３は、樹脂成分の全量を１００重量部とするとき、重合開始剤を０．１重量部以上、１０重量部以下含有することが好ましく、１重量部以上、８重量部以下含有することがより好ましい。第一の樹脂３の樹脂成分１００重量部に対して、重合開始剤の含有量が０．１重量部未満である場合、樹脂層７が硬化不足となり、所望の物性が得られない懸念がある。重合開始剤の含有量が１０重量部よりも多い場合、未反応の重合開始剤が残留し、重合体層８の耐擦性、耐光性等が低下する懸念がある。
【００４４】
第一の樹脂３は、溶剤を含有していてもよいが、溶剤を含有していない、すなわち、無溶剤系であることが好ましい。
【００４５】
第一の樹脂３の厚みＴ１は、１μｍ以上、２０μｍ以下であることが好ましく、３μｍ以上、１０μｍ以下であることがより好ましい。第一の樹脂３の厚みＴ１が１μｍ未満である場合、気泡、微小な異物等の欠陥が視認されやすくなる懸念がある。第一の樹脂３の厚みＴ１が２０μｍよりも大きい場合、樹脂層７の硬化収縮に起因する重合体層８のシワ、カール等が発生する懸念がある。本実施形態において、第一の樹脂３の厚みＴ１は、図１に示すように、基材２側の表面から基材２とは反対側の表面までの距離を指す。
【００４６】
第一の樹脂３の粘度は、２５℃において、７０ｍＰａ・ｓ以上、１００００ｍＰａ・ｓ以下であることが好ましく、１００ｍＰａ・ｓ以上、１０００ｍＰａ・ｓ以下であることがより好ましい。第一の樹脂３の２５℃における粘度が７０ｍＰａ・ｓ未満である場合、後述する第二の樹脂４中のフッ素原子が、重合体層８の基材２とは反対側の表面に配向しにくくなる懸念がある。第一の樹脂３の２５℃における粘度が１００００ｍＰａ・ｓよりも高い場合、第一の樹脂３の塗布性が低下する懸念がある。
【００４７】
第一の樹脂３の溶解度パラメータは、１０（ｃａｌ／ｃｍ３）１／２以上、１２（ｃａｌ／ｃｍ３）１／２以下であることが好ましく、１１（ｃａｌ／ｃｍ３）１／２以上、１１．８（ｃａｌ／ｃｍ３）１／２以下であることがより好ましい。第一の樹脂３の溶解度パラメータが１０（ｃａｌ／ｃｍ３）１／２未満である場合、重合体層８の防汚性（例えば、指紋拭き取り性）が低下する懸念がある。第一の樹脂３の溶解度パラメータが１２（ｃａｌ／ｃｍ３）１／２よりも大きい場合、第一の樹脂３と後述する第二の樹脂４との相溶性が低下し、重合体層８が白濁する懸念がある。
【００４８】
第二の樹脂４は、第二の樹脂４の全量を１００重量％とするとき、反応性基を有するモノマーを１０重量％以上、５０重量％以下、フッ素系界面活性剤を１０重量％以上、７０重量％以下、フッ素含有モノマーを０重量％よりも多く、２０重量％以下含有する。
【００４９】
第二の樹脂４によれば、フッ素原子が、重合体層８の基材２とは反対側の表面に配向するため、重合体層８の防汚性が高まる。更に、フッ素原子が重合体層８の基材２とは反対側の表面に配向することによって、重合体層８の滑り性が高まる。その結果、重合体層８の表面を擦る際に、凸部９に対する負荷（摩擦抵抗）が低減するため、重合体層８の耐擦性が高まる。本実施形態のように、第一の樹脂３、及び、第二の樹脂４から重合体層８を形成する方法によれば、第二の樹脂４にフッ素含有モノマーを含有させることによって、フッ素原子を重合体層８の基材２とは反対側の表面に効率的に配向させることができる。
【００５０】
第二の樹脂４は、反応性基を有するモノマーを含有する。このような構成によれば、フッ素含有モノマーが、反応性基を有するモノマーとの相溶性を確保しつつ、重合体層８の基材２とは反対側の表面に集まるため、その表面におけるフッ素原子の濃度が高まる。また、第一の樹脂３と第二の樹脂４との間の密着性を高める観点からは、両樹脂がモノマー状態で接触する際にこれらの界面で瞬時に混合して樹脂層７が形成され、重合体層８において、モノマー組成が連続的に変化して両樹脂の界面が存在しない状態が実現されることが重要である。これに対して、反応性基を有するモノマーによれば、第一の樹脂３と第二の樹脂４との相溶性が高まるため、両樹脂間の密着性が高まる。その結果、重合体層８の耐擦性が高まる。本明細書中、反応性基は、光、熱等の外部エネルギーによって他の成分と反応する官能基を指す。このような反応性基としては、例えば、アミド基、水酸基、アセトアセトキシ基等が挙げられる。
【００５１】
反応性基を有するモノマーとしては、例えば、Ｎ−（メタ）アクリロイルモルホリン、Ｎ−（２−ヒドロキシエチル）（メタ）アクリルアミド、Ｎ，Ｎ−ジエチル（メタ）アクリルアミド等のアミド基含有モノマー；１，４−シクロヘキサンジメタノールモノ（メタ）アクリレート、４−ヒドロキシブチル（メタ）アクリレート等の水酸基含有モノマー；２−アセトアセトキシエチル（メタ）アクリレート等のアセトアセトキシ基含有モノマー、等が挙げられる。Ｎ−（メタ）アクリロイルモルホリンのうち公知のものとしては、例えば、ＫＪケミカルズ社製の「ＡＣＭＯ（登録商標）」等が挙げられる。Ｎ−（２−ヒドロキシエチル）（メタ）アクリルアミドのうち公知のものとしては、例えば、ＫＪケミカルズ社製の「ＨＥＡＡ（登録商標）」等が挙げられる。Ｎ，Ｎ−ジエチル（メタ）アクリルアミドのうち公知のものとしては、例えば、ＫＪケミカルズ社製の「ＤＥＡＡ（登録商標）」等が挙げられる。１，４−シクロヘキサンジメタノールモノ（メタ）アクリレートのうち公知のものとしては、例えば、日本化成社製の「ＣＨＤＭＭＡ」等が挙げられる。４−ヒドロキシブチル（メタ）アクリレートのうち公知のものとしては、例えば、日本化成社製の「４ＨＢＡ」等が挙げられる。２−アセトアセトキシエチル（メタ）アクリレートのうち公知のものとしては、例えば、日本合成化学社製の「ＡＡＥＭ」等が挙げられる。第二の樹脂４は、反応性基を有するモノマーを１種類含有していてもよく、複数種類含有していてもよい。反応性基を有するモノマーは、酸アミド結合を分子内に含有することが好ましい。反応性基を有するモノマーの溶解度パラメータは、１０（ｃａｌ／ｃｍ３）１／２以上、１２（ｃａｌ／ｃｍ３）１／２以下であることが好ましい。
【００５２】
第二の樹脂４中の反応性基を有するモノマーの含有率（以下、単に、反応性基を有するモノマーの含有率とも言う。）は、１０重量％以上、５０重量％以下である。反応性基を有するモノマーの含有率が１０重量％未満である場合、重合体層８が白濁し、その透明性が低下してしまう。反応性基を有するモノマーの含有率が５０重量％よりも多い場合、重合体層８の耐擦性が低下してしまう。なぜなら、反応性基を有するモノマーとしては、第一の樹脂３への浸透性、粘度等の観点から、単官能モノマーが選択されることが好ましいが、単官能モノマーは架橋密度が低く、その含有量が所定量よりも多いと、重合体層８の硬度及び柔軟性が低下してしまうためである。第二の樹脂４が反応性基を有するモノマーを複数種類含有する場合、各モノマーの含有率の合計が上記範囲内であればよい。反応性基を有するモノマーの含有率は、２０重量％以上、５０重量％以下であることが好ましく、３０重量％以上、４０重量％以下であることがより好ましい。
【００５３】
第二の樹脂４は、フッ素系界面活性剤を含有する。このような構成によれば、第二の樹脂４の平滑性（レベリング性）が高まり、塗布時の液ハジキの発生を防止することができる。
【００５４】
フッ素系界面活性剤のうち公知のものとしては、例えば、ＡＧＣセイミケミカル社製の「サーフロン（登録商標）」、ネオス社製の「フタージェント（登録商標）６５０Ａ」、スリーエム社製の「ＦＣ−４４３０」、スリーエム社製の「ＦＣ−４４３２」、三菱マテリアル電子化成社製の「エフトップ」等が挙げられる。第二の樹脂４は、フッ素系界面活性剤を１種類含有していてもよく、複数種類含有していてもよい。フッ素系界面活性剤の溶解度パラメータは、８（ｃａｌ／ｃｍ３）１／２以上、１０（ｃａｌ／ｃｍ３）１／２以下であることが好ましい。
【００５５】
第二の樹脂４中のフッ素系界面活性剤の含有率（以下、単に、フッ素系界面活性剤の含有率とも言う。）は、１０重量％以上、７０重量％以下である。フッ素系界面活性剤の含有率が１０重量％未満である場合、第二の樹脂４の平滑性が低下してしまう。フッ素系界面活性剤の含有率が７０重量％よりも多い場合、第二の樹脂４中に析出物が発生してしまう。第二の樹脂４がフッ素系界面活性剤を複数種類含有する場合、各フッ素系界面活性剤の含有率の合計が上記範囲内であればよい。フッ素系界面活性剤の含有率は、２０重量％以上、６０重量％以下であることが好ましく、４０重量％以上、６０重量％以下であることがより好ましい。
【００５６】
第二の樹脂４は、フッ素含有モノマーを含有する。このような構成によれば、重合体層８の表面エネルギーが低くなり、重合体層８の防汚性が高まる。更に、フッ素原子が重合体層８の基材２とは反対側の表面に配向するため、重合体層８の滑り性が高まる。その結果、重合体層８の耐擦性が高まる。
【００５７】
フッ素含有モノマーのうち公知のものとしては、例えば、ダイキン工業社製の「オプツール（登録商標）ＤＡＣ−ＨＰ」（溶解度パラメータ：９．７（ｃａｌ／ｃｍ３）１／２）、旭硝子社製の「Ａｆｌｕｉｄ」、ＤＩＣ社製の「メガファック（登録商標）ＲＳ−７６−ＮＳ」、ＤＩＣ社製の「メガファックＲＳ−７５」、油脂製品社製の「Ｃ１０ＧＡＣＲＹ」、油脂製品社製の「Ｃ８ＨＧＯＬ」等が挙げられる。第二の樹脂４は、フッ素含有モノマーを１種類含有していてもよく、複数種類含有していてもよい。フッ素含有モノマーの溶解度パラメータは、８（ｃａｌ／ｃｍ３）１／２以上、１０（ｃａｌ／ｃｍ３）１／２以下であることが好ましい。
【００５８】
フッ素系界面活性剤及びフッ素含有モノマーは、紫外線によって硬化するものであることが好ましい。フッ素系界面活性剤及びフッ素含有モノマーは、−ＯＣＦ２−鎖及び＝ＮＣＯ−鎖のうちの少なくとも一方を含有することが好ましい。フッ素系界面活性剤及びフッ素含有モノマーは、表面張力の違いにより区別される。フッ素系界面活性剤の表面張力は、０．１ｄｙｎ／ｃｍ以上、１０ｄｙｎ／ｃｍ以下であることが好ましい。フッ素系界面活性剤の表面張力が１０ｄｙｎ／ｃｍよりも高い場合、第二の樹脂４を塗布する際に液ハジキが発生しやすくなり、重合体層８の防汚性が低下する懸念がある。フッ素含有モノマーの表面張力は、５ｄｙｎ／ｃｍ以上、５０ｄｙｎ／ｃｍ以下であることが好ましい。フッ素含有モノマーの表面張力が上記範囲外である場合、第二の樹脂４の塗布性が低下する（例えば、超音波スプレーでの霧化が困難となる）懸念がある。フッ素系界面活性剤は、第二の樹脂４の平滑性を高める観点から、フッ素含有モノマーよりも表面張力が低く設定されていることが好ましい。
【００５９】
第二の樹脂４中のフッ素含有モノマーの含有率（以下、単に、フッ素含有モノマーの含有率とも言う。）は、０重量％よりも多く、２０重量％以下である。フッ素含有モノマーの含有率が０重量％である場合、重合体層８の防汚性及び耐擦性が低下してしまう。フッ素含有モノマーの含有率が２０重量％よりも多い場合、重合体層８が白濁し、その透明性が低下してしまう。第二の樹脂４がフッ素含有モノマーを複数種類含有する場合、各フッ素含有モノマーの含有率の合計が上記範囲内であればよい。フッ素含有モノマーの含有率は、１重量％以上、１５重量％以下であることが好ましく、５重量％以上、１０重量％以下であることがより好ましい。
【００６０】
第二の樹脂４の厚みＴ２は、０．１μｍ以上、１０μｍ以下であることが好ましく、０．５μｍ以上、５μｍ以下であることがより好ましい。第二の樹脂４の厚みＴ２が０．１μｍ未満である場合、重合体層８の基材２とは反対側の表面におけるフッ素原子の量が不足する懸念がある。第二の樹脂４の厚みＴ２が１０μｍよりも大きい場合、第二の樹脂４が第一の樹脂３と混ざりやすくなるため、重合体層８が白濁したり、重合体層８の耐擦性が低下したりする懸念がある。本実施形態において、第二の樹脂４の厚みＴ２は、図１に示すように、第一の樹脂３側の表面から第一の樹脂３とは反対側の表面までの距離を指す。
【００６１】
第二の樹脂４の粘度は、２５℃において、１ｍＰａ・ｓ以上、３０ｍＰａ・ｓ以下であることが好ましく、２ｍＰａ・ｓ以上、２０ｍＰａ・ｓ以下であることがより好ましい。第二の樹脂４の２５℃における粘度が１ｍＰａ・ｓ未満である場合、塗布時にムラが発生する懸念がある。第二の樹脂４の２５℃における粘度が３０ｍＰａ・ｓよりも高い場合、フッ素原子が重合体層８の基材２とは反対側の表面に配向しにくくなり、重合体層８の防汚性が低下する懸念がある。
【００６２】
第二の樹脂４の溶解度パラメータは、７（ｃａｌ／ｃｍ３）１／２以上、１５（ｃａｌ／ｃｍ３）１／２以下であることが好ましく、８（ｃａｌ／ｃｍ３）１／２以上、１２（ｃａｌ／ｃｍ３）１／２以下であることがより好ましい。第二の樹脂４の溶解度パラメータが７（ｃａｌ／ｃｍ３）１／２未満である場合、第一の樹脂３と第二の樹脂４との相溶性が低下し、重合体層８が白濁する懸念がある。第二の樹脂４の溶解度パラメータが１５（ｃａｌ／ｃｍ３）１／２よりも大きい場合、第一の樹脂３と第二の樹脂４との間の密着性が低下する懸念がある。
【００６３】
第一の樹脂３の溶解度パラメータと第二の樹脂４の溶解度パラメータとの差は、０（ｃａｌ／ｃｍ３）１／２以上、３（ｃａｌ／ｃｍ３）１／２以下であることが好ましい。第一の樹脂３の溶解度パラメータと第二の樹脂４の溶解度パラメータとの差が３（ｃａｌ／ｃｍ３）１／２よりも大きい場合、第一の樹脂３と第二の樹脂４との相溶性が低下し、両樹脂間の密着性が低下する懸念がある。
【００６４】
重合体層８の厚みＴは、３μｍ以上、１５μｍ以下であることが好ましく、５μｍ以上、１２μｍ以下であることがより好ましい。重合体層８の厚みＴが３μｍ未満である場合、気泡、微小な異物（例えば、金型５から転写された異物）等の欠陥が視認されやすくなる懸念がある。重合体層８の厚みＴが１５μｍよりも大きい場合、樹脂層７の硬化収縮に起因する重合体層８のカール等が発生する懸念がある。本実施形態において、重合体層８の厚みＴは、図１に示すように、基材２側の表面から凸部９の頂点までの距離を指す。
【００６５】
凸部９の形状としては、例えば、柱状の下部と半球状の上部とによって構成される形状（釣鐘状）、錐体状（コーン状、円錐状）等の、先端に向かって細くなる形状（テーパー形状）が挙げられる。図１中、隣接する凸部９の間隙の底辺は傾斜した形状となっているが、傾斜せずに水平な形状であってもよい。
【００６６】
隣接する凸部９間のピッチＰは、可視光の波長（７８０ｎｍ）以下であれば特に限定されないが、１００ｎｍ以上、４００ｎｍ以下であることが好ましく、１００ｎｍ以上、２００ｎｍ以下であることがより好ましい。隣接する凸部９間のピッチＰが１００ｎｍ未満である場合、モスアイ構造の機械耐性が低下する懸念がある。隣接する凸部９間のピッチＰが４００ｎｍよりも大きい場合、短波長領域の光に対する反射防止性（低反射性）が低下する懸念がある。
【００６７】
凸部９の高さは、５０ｎｍ以上、６００ｎｍ以下であることが好ましく、１００ｎｍ以上、３００ｎｍ以下であることがより好ましい。凸部９の高さが５０ｎｍ未満である場合、所望の反射防止性（低反射性）が得られない懸念がある。凸部９の高さが６００ｎｍよりも高い場合、モスアイ構造の機械耐性が低下する懸念がある。
【００６８】
凸部９のアスペクト比は、０．８以上、２．０以下であることが好ましく、１．０以上、１．５以下であることがより好ましい。凸部９のアスペクト比が０．８未満である場合、モアレ、虹ムラ等の光学現象の発生を充分に防止することができず、良好な反射特性が得られない懸念がある。凸部９のアスペクト比が２．０よりも大きい場合、モスアイ構造の加工性が低下し、スティッキングが発生したり、モスアイ構造を形成する際の転写具合が悪化したりする（金型５が詰まったり、巻き付いてしまう、等）懸念がある。本明細書中、凸部のアスペクト比は、隣接する凸部間のピッチと凸部の高さとの比（高さ／ピッチ）を指す。
【００６９】
凸部９は、ランダムに配置されていても、規則的に配置されていてもよい。モアレの発生を充分に防止する観点からは、凸部９がランダムに配置されていることが好ましい。
【００７０】
金型５としては、例えば、下記の方法で作製されるものを用いることができる。まず、アルミニウム製の基材（ロール状）上に、絶縁材料としての二酸化ケイ素（ＳｉＯ２）と、純アルミニウムとを順に成膜する。次に、成膜された純アルミニウムの層に対して、陽極酸化及びエッチングを交互に繰り返すことによって、モスアイ構造の雌型（金型５）を作製することができる。この際、陽極酸化を行う時間、及び、エッチングを行う時間を調整することによって、金型５の凹凸構造を変化させることができる。
【００７１】
金型５の表面は、フッ素系離型剤６で離型処理が施されている。これにより、金型５を樹脂層７（重合体層８）から容易に剥離することができる。また、フッ素系離型剤６によれば、金型５の表面エネルギーが低くなり、第二の樹脂４中のフッ素含有モノマーとの相互作用が強くなる。そのため、上述したプロセス（３）において、基材２を金型５に押し当てる際に、フッ素原子を第二の樹脂４の基材２とは反対側の表面に効率的に配向させることができる。更に、樹脂層７を硬化させる前に、フッ素原子が樹脂層７の基材２とは反対側の表面から離れてしまうことを防止することができる。その結果、光学部材１において、フッ素原子を重合体層８の基材２とは反対側の表面に効率的に配向させることができる。
【００７２】
フッ素系離型剤６のうち公知のものとしては、例えば、ダイキン工業社製の「オプツールＤＳＸ」等が挙げられる。
【００７３】
以上より、実施形態１の光学部材の製造方法によれば、基材と重合体層との間の密着性と、防汚性と、耐擦性とに優れた光学部材１を製造することができる。
【００７４】
次に、実施形態１の光学部材について、図２を参照して以下に説明する。図２は、実施形態１の光学部材を示す断面模式図である。
【００７５】
光学部材１は、基材２と、基材２の表面上に配置される重合体層８とを備えている。重合体層８は、複数の凸部（突起）９が可視光の波長以下のピッチ（隣接する凸部９の頂点間の距離）Ｐで設けられる凹凸構造、すなわち、モスアイ構造（蛾の目状の構造）を表面に有している。よって、光学部材１は、モスアイ構造による優れた反射防止性（低反射性）を示すことができる。
【００７６】
重合体層８は、第一の樹脂上に第二の樹脂が積層され、第二の樹脂側から凹凸構造が型押しされた状態で、第一の樹脂及び第二の樹脂を硬化させた硬化物である。第一の樹脂は、樹脂成分を含む。第一の樹脂の樹脂成分は、樹脂成分の全量を１００重量％とするとき、（メタ）アクリルアミド類を１０重量％以上、３０重量％以下、６官能以上のウレタンプレポリマーを２０重量％以上、４５重量％以下含有する。第二の樹脂は、第二の樹脂の全量を１００重量％とするとき、反応性基を有するモノマーを１０重量％以上、５０重量％以下、フッ素系界面活性剤を１０重量％以上、７０重量％以下、フッ素含有モノマーを０重量％よりも多く、２０重量％以下含有する。
【００７７】
光学部材１によれば、重合体層８の基材２側の表面におけるアミド基の水素結合力によって、基材２と重合体層８とが強く結合するため、基材２と重合体層８との間の密着性が高い状態が得られる。また、６官能以上のウレタンプレポリマーによって重合体層８の硬度が適度に高まり、フッ素原子によって重合体層８の滑り性が高まるため、優れた耐擦性が得られる。更に、重合体層８の基材２とは反対側の表面に配向するフッ素原子によって、優れた防汚性が得られる。
【００７８】
以上より、実施形態１の光学部材によれば、基材２と重合体層８との間の密着性と、防汚性と、耐擦性とに優れた光学部材１が得られる。
【００７９】
実施形態１の光学部材の一例としては、上述した実施形態１の光学部材の製造方法によって製造される光学部材が挙げられる。
【００８０】
［実施形態２］
実施形態２の光学部材の製造方法について、図３を参照して以下に説明する。図３は、実施形態２の光学部材の製造プロセスを説明するための断面模式図である。実施形態２の光学部材の製造方法は、第二の樹脂を金型上に塗布すること以外、実施形態１の光学部材の製造方法と同様であるため、重複する点については説明を適宜省略する。なお、実施形態２の光学部材は、実施形態１の光学部材と同様であるため、説明を省略する。
【００８１】
（プロセス（１）：第一の樹脂の塗布）
まず、第一の樹脂３を基材２上に塗布する。
【００８２】
（プロセス（２）：第二の樹脂の塗布）
次に、第二の樹脂４を、金型５上（凹凸面上）に塗布する。金型５の表面には、フッ素系離型剤６が予め塗布されている。
【００８３】
第一の樹脂３の塗布（プロセス（１））と第二の樹脂４の塗布（プロセス（２））とは、異なるタイミングで行われてもよく、同じタイミングで行われてもよい。
【００８４】
（プロセス（３）：樹脂層の形成）
次に、第一の樹脂３、及び、第二の樹脂４を間に挟んだ状態で、ニップロール１０を用いて、基材２を金型５に押し当てる。その結果、凹凸構造を基材２とは反対側の表面に有する樹脂層７が形成される。
【００８５】
（プロセス（４）：樹脂層の硬化）
次に、樹脂層７を硬化（重合）させ、重合体層８を形成する。その結果、光学部材１が完成する。
【００８６】
第二の樹脂４の塗布（プロセス（２））について、実施形態１では第一の樹脂３上に塗布し、実施形態２では金型５上に塗布するプロセスを示したが、第二の樹脂４を、第一の樹脂３、及び、金型５の両方に塗布してもよい。
【００８７】
以下に、実施例及び比較例を挙げて本発明をより詳細に説明するが、本発明はこれらの例によって限定されるものではない。
【００８８】
（材料）
実施例及び比較例において、光学部材を製造するために用いた材料は以下の通りである。
【００８９】
（基材２）
富士フイルム社製の「フジタック（登録商標）ＴＤ−６０」を用い、その厚みは６０μｍであった。
【００９０】
（第一の樹脂３）
表１及び表２に示すような組成の第一の樹脂Ａ１〜Ａ１２を用いた。表１及び表２中の各第一の樹脂の組成に記載した数値の単位は重量部である。表１及び表２中の各材料名の表記は、以下の通りである。
【００９１】
＜（メタ）アクリルアミド類＞
・「ＤＭ」：ＫＪケミカルズ社製の「ＤＭＡＡ」
【００９２】
＜ウレタンプレポリマー＞
・「ＵＡ」：共栄社化学社製の「ＵＡ−３０６Ｈ」
・「Ｕ１」：下記の方法で作製されたものを用いた。まず、撹拌機付きの丸型フラスコ（容量：３００ｍｌ）に、ヘキサメチレンジイソシアネート（東京化成工業社製）１６．９ｇと、ジエチレングリコール（東京化成工業社製）１．０ｇとを入れ、定法に従って、温度７０℃で５時間反応させた。その後、ジペンタエリスリトールペンタ及びヘキサアクリレート（東亞合成社製の「アロニックスＭ−４００」）２１２ｇを加え、温度７０℃で４時間反応させた。得られた反応物に対して、赤外分光吸収、ゲルパーミエーションクロマトグラフィー、及び、核磁気共鳴の分析を行い、所望のウレタンプレポリマーが得られたことを確認した。
・「Ｕ２」：下記の方法で作製されたものを用いた。まず、撹拌機付きの丸型フラスコ（容量：３００ｍｌ）に、ヘキサメチレンジイソシアネート（東京化成工業社製）１６．９ｇと、エチレングリコール（東京化成工業社製）３．５ｇとを入れ、定法に従って、温度７０℃で５時間反応させた。その後、ジペンタエリスリトールペンタ及びヘキサアクリレート（東亞合成社製の「アロニックスＭ−４００」）２１２ｇを加え、温度７０℃で４時間反応させた。得られた反応物に対して、赤外分光吸収、ゲルパーミエーションクロマトグラフィー、及び、核磁気共鳴の分析を行い、所望のウレタンプレポリマーが得られたことを確認した。
・「ＵＦ」：共栄社化学社製の「ＵＦ−８００１Ｇ」
【００９３】
＜単官能アクリレート＞
・「ＩＢ」：共栄社化学社製の「ライトアクリレートＩＢＸＡ」
【００９４】
＜多官能アクリレート＞
・「ＥＧ」：共栄社化学社製の「ライトアクリレート１４−ＥＧＡ」
・「ＰＴ」：新中村化学工業社製の「ＮＫエステルＡ−ＰＴＭＧ−６５」
・「ＮＤ」：共栄社化学社製の「ライトアクリレート１，９ＮＤ−Ａ」
・「Ｍ」：東亞合成社製の「アロニックスＭ−４００」
【００９５】
＜重合開始剤＞
・「ＩＲ１８４」：ＢＡＳＦ社製の「ＩＲＧＡＣＵＲＥ  １８４」
・「ＩＲＴＰＯ」：ＢＡＳＦ社製の「ＩＲＧＡＣＵＲＥ  ＴＰＯ」
【００９６】
表１及び表２には、各第一の樹脂について、（メタ）アクリルアミド類の含有率、６官能以上のウレタンプレポリマーの含有率、粘度、及び、溶解度パラメータも示した。
【００９７】
粘度は、２５℃において、芝浦システム社製のビスメトロン粘度計「ＶＤＡ２」を用いて測定された。
【００９８】
溶解度パラメータは、濁度滴定法によって算出された。具体的には、三角フラスコ内で、各樹脂０．５０ｇをテトラヒドロフラン（ＴＨＦ）１０ｍｌに溶解させて得られる樹脂溶液を、２つ準備した。次に、一方の樹脂溶液にはイオン交換水を滴下し、他方の樹脂溶液にはノルマルヘキサンを滴下していき、各樹脂溶液が濁り始めた時点における、イオン交換水及びノルマルヘキサンの滴下量から、各樹脂の溶解度パラメータを算出した。なお、樹脂に溶剤が含まれている場合は、その溶剤を除外して溶解度パラメータを算出（固形分で算出）する。
【００９９】
【表１】
0006711683.tif 000003
【０１００】
【表２】
0006711683.tif 000004
【０１０１】
（第二の樹脂４）
下記材料を混合して得られた第二の樹脂Ｂ１を用いた。各材料に付した数値は、第二の樹脂Ｂ１中の各材料の含有率を示す。第二の樹脂Ｂ１の粘度は、第一の樹脂Ａ１〜Ａ１２と同様に測定すると、２５℃において、１２ｍＰａ・ｓであった。第二の樹脂Ｂ１の溶解度パラメータは、第一の樹脂Ａ１〜Ａ１２と同様に測定すると、９．７（ｃａｌ／ｃｍ３）１／２であった。
＜反応性基を有するモノマー＞
・ＫＪケミカルズ社製の「ＡＣＭＯ」：４０重量％
＜フッ素系界面活性剤＞
・ＡＧＣセイミケミカル社製の「サーフロン」：５０重量％
フッ素系界面活性剤は、パーフルオロアルキル（カルボン酸塩）鎖を含有するものであった。
＜フッ素含有モノマー＞
・ダイキン工業社製の「オプツールＤＡＣ−ＨＰ」：１０重量％
フッ素含有モノマーは、パーフルオロポリエーテル鎖を含有するものであった。
【０１０２】
（金型５）
下記の方法で作製したものを用いた。まず、金型５の材料となるアルミニウムを、スパッタリング法によってガラス基板上に成膜した。次に、成膜されたアルミニウムの層に対して、陽極酸化及びエッチングを交互に繰り返すことによって、多数の微小な穴（隣り合う穴（凹部）の底点間の距離が可視光の波長以下）が設けられた陽極酸化層を形成した。具体的には、陽極酸化、エッチング、陽極酸化、エッチング、陽極酸化、エッチング、陽極酸化、エッチング、及び、陽極酸化を順に行う（陽極酸化：５回、エッチング：４回）ことによって、アルミニウムの層の内部に向かって細くなる形状（テーパー形状）を有する微小な穴（凹部）を多数形成し、その結果、凹凸構造を有する金型５が得られた。この際、１回の陽極酸化を行う時間を３１６秒とし、１回のエッチングを行う時間を８２５秒とした。金型５を走査型電子顕微鏡で観察したところ、隣接する凹部間のピッチ（底点間の距離）は２００ｎｍ、凹部の深さは３５０ｎｍであった。
【０１０３】
（フッ素系離型剤６）
ダイキン工業社製の「オプツールＤＳＸ」を用いた。
【０１０４】
（実施例１）
実施例１の光学部材を、実施形態１の光学部材の製造方法によって作製した。
【０１０５】
（プロセス（１）：第一の樹脂の塗布）
まず、第一の樹脂３を基材２上に、第一理化社製のバーコーター「Ｎｏ．０５」で塗布した。
【０１０６】
第一の樹脂３としては、上述した第一の樹脂Ａ１を用いた。第一の樹脂３の厚みＴ１は、９μｍであった。
【０１０７】
（プロセス（２）：第二の樹脂の塗布）
次に、第二の樹脂４を、塗布された第一の樹脂３上に、Ｓｏｎｏ−Ｔｅｋ社製の超音波スプレー（ノズルの製品名：Ｖｏｒｔｅｘ）で塗布した。その結果、第二の樹脂４は、第一の樹脂３の基材２とは反対側に形成された。
【０１０８】
第二の樹脂４としては、上述した第二の樹脂Ｂ１を用いた。第二の樹脂４の厚みＴ２は、１μｍであった。
【０１０９】
（プロセス（３）：樹脂層の形成）
次に、第一の樹脂３、及び、第二の樹脂４を間に挟んだ状態で、ニップロール１０を用いて、基材２を金型５に押し当てた。その結果、凹凸構造を基材２とは反対側の表面に有する樹脂層７が形成された。金型５の表面には、フッ素系離型剤６（厚み：２〜３ｎｍ）が予め塗布されていた。
【０１１０】
（プロセス（４）：樹脂層の硬化）
次に、樹脂層７に、ＨＥＲＡＥＵＳ社製のＵＶランプ「ＬＩＧＨＴ  ＨＡＮＭＡＲ６Ｊ６Ｐ３」を用いて、基材２側から紫外線（照射量：１Ｊ／ｃｍ２）を照射して硬化（重合）させ、重合体層８を形成した。重合体層８の厚みＴは、７μｍであった。その後、剥離ロール１１を用いて重合体層８を金型５から剥離した。その結果、光学部材１が完成した。
【０１１１】
光学部材１の表面仕様は、下記の通りであった。光学部材１の表面仕様の評価は、日立ハイテクノロジーズ社製の走査型電子顕微鏡「Ｓ−４７００」を用いて行われた。なお、評価時には、メイワフォーシス社製のオスミウムコーター「Ｎｅｏｃ−ＳＴ」を用いて、重合体層８の基材２とは反対側の表面上に和光純薬工業社製の酸化オスミウムＶＩＩＩ（厚み：５ｎｍ）が塗布されていた。
凸部９の形状：釣鐘状
隣接する凸部９間のピッチＰ：２００ｎｍ
凸部９の高さ：２００〜２２５ｎｍ
凸部９のアスペクト比：１．０〜１．１２５
【０１１２】
（実施例２〜５、及び、比較例１〜７）
表３及び表４に示すような材料に変更したこと以外、実施例１と同様にして、各例の光学部材を作製した。
【０１１３】
［光学部材の評価１］
実施例１〜５、及び、比較例１〜７の光学部材について、基材と重合体層との間の密着性（以下、単に、密着性とも言う。）と、防汚性と、耐擦性と、透明性と、色味のムラとを評価した。結果を表３及び表４に示す。
【０１１４】
（密着性）
密着性は、「ＪＩＳ  Ｋ  ５６００−５−６」に準拠した試験によって評価された。カット数は１００個であり、その間隔は１ｍｍであった。剥離用のテープとしては、ニチバン社製の「セロテープ（登録商標）」を用いた。試験結果については、「Ｘ／１００」で示した（Ｘ：基材上の重合体層が剥がれなかった升目の個数）。試験結果の分類が０又は１である場合を、許容可能なレベル（密着性が優れている）と判断した。
【０１１５】
（防汚性）
防汚性としては、指紋拭き取り性を評価した。具体的には、まず、各例の光学部材の表面（重合体層の基材とは反対側の表面）に指紋を付着させて、温度２５℃、湿度４０〜６０％の環境下で３日間放置した。その後、ＫＢセーレン社製の不織布「ザヴィーナ（登録商標）」を用いて、各例の光学部材の表面を一方向に５０回拭き、指紋が拭き取れるかどうかを、照度１００ｌｘ（蛍光灯）の環境下で目視観察した。判定基準は、下記の通りとした。
◎：指紋が完全に拭き取れ、拭き残りが見えなかった。
○：指紋が拭き取れるが、浅い角度から観察すると拭き残りが見えた。
△：大部分の指紋が拭き取れなかった。
×：指紋が全く拭き取れなかった。
ここで、評価結果が◎又は○である場合を、許容可能なレベル（防汚性が優れている）と判断した。
【０１１６】
（耐擦性）
耐擦性としては、スチールウール耐性と、滑り性とを評価した。
【０１１７】
スチールウール耐性は、下記の方法によって評価された。まず、各例の光学部材の表面（重合体層の基材とは反対側の表面）を、日本スチールウール社製のスチールウール「＃００００」に所定の荷重を加えた状態で擦った。そして、各例の光学部材の表面に傷が付いた時点の荷重（以下、荷重Ｇとも言う。）を確認した。スチールウールで擦る際、試験機として新東科学社製の表面性測定機「１４ＦＷ」を用い、ストローク幅を３０ｍｍ、速度を１００ｍｍ／ｓ、擦る回数を１０往復とした。また、傷の有無の確認は、照度１００ｌｘ（蛍光灯）の環境下での目視観察により行った。判定基準は、下記の通りとした。
レベル１：荷重Ｇが１０ｇ未満であった（スチールウール耐性が最も悪い）。
レベル２：荷重Ｇが１０ｇ以上、３０ｇ未満であった。
レベル３：荷重Ｇが３０ｇ以上、５０ｇ未満であった。
レベル４：荷重Ｇが５０ｇ以上、８０ｇ未満であった。
レベル５：荷重Ｇが８０ｇ以上、１００ｇ未満であった。
レベル６：荷重Ｇが１００ｇ以上、１２０ｇ未満であった。
レベル７：荷重Ｇが１２０ｇ以上、１５０ｇ未満であった。
レベル８：荷重Ｇが１５０ｇ以上、１８０ｇ未満であった。
レベル９：荷重Ｇが１８０ｇ以上、２００ｇ未満であった。
レベル１０：荷重Ｇが２００ｇ以上であった（スチールウール耐性が最も良い）。
ここで、評価結果がレベル６〜１０である場合を、許容可能なレベル（スチールウール耐性が優れている）と判断した。
【０１１８】
滑り性としては、各例の光学部材の表面（重合体層の基材とは反対側の表面）の摩擦抵抗を測定した。具体的には、各例の光学部材の表面（重合体層の基材とは反対側の表面）を、日本スチールウール社製のスチールウール「＃００００」に荷重４００ｇを加えた状態で１回擦り、その際の動摩擦抵抗を測定した。スチールウールで擦る際、試験機として新東科学社製の表面性測定機「１４ＦＷ」を用い、ストローク幅を２０ｍｍ、速度を０．５ｍｍ／ｓとした。ここで、摩擦抵抗が１．１Ｎ以下である場合を、許容可能なレベル（滑り性が優れている）と判断した。
【０１１９】
上述した評価方法によって、スチールウール耐性及び滑り性が許容可能なレベルと判断された場合を、耐擦性が優れていると判断した。
【０１２０】
（透明性）
透明性としては、各例の光学部材の白濁の有無を評価した。具体的には、各例の光学部材に対して、照度１００ｌｘ（蛍光灯）の環境下で透過像を目視観察し、白濁があるかどうかを確認した。判定基準は、下記の通りとした。
○：白濁しているのが見えなかった。
×：白濁しているのが見えた。
【０１２１】
（色味のムラ）
色味のムラは、下記の方法によって評価された。まず、黒色のアクリル板を、各例の光学部材の背面（基材の重合体層とは反対側の表面）に粘着剤（パナック社製の「ＰＤＳ１」）を介して貼り付けた。そして、照度１００ｌｘ（蛍光灯）の環境下で、各例の光学部材の表面（重合体層の基材とは反対側の表面）を浅い角度から目視観察し、色味のムラがあるかどうかを確認した。判定基準は、下記の通りとした。
○：色味のムラが見えなかった。
×：色味のムラが見えた。
【０１２２】
【表３】
0006711683.tif 000005
【０１２３】
【表４】
0006711683.tif 000006
【０１２４】
表３に示すように、実施例１〜５はいずれも、密着性と、防汚性と、耐擦性とが優れていた。中でも、実施例５は防汚性がより優れ、実施例３〜５は耐擦性がより優れていた。すなわち、防汚性及び耐擦性をより高める観点からは、第一の樹脂の粘度を高めることが好ましいことが分かった。これにより、第二の樹脂中のフッ素原子が、光学部材の表面（重合体層の基材とは反対側の表面）に配向しやすくなることが分かった。また、実施例１〜５はいずれも、透明性も優れており、色味のムラも発生していなかった。
【０１２５】
一方、表４に示すように、比較例１は、第一の樹脂の樹脂成分が（メタ）アクリルアミド類を含有していないため、密着性が低く、色味のムラも発生していた。比較例２は、第一の樹脂の樹脂成分が６官能以上のウレタンプレポリマーを含有しておらず、２官能のウレタンプレポリマーを含有しているが、防汚性及び耐擦性が低く、透明性も低かった。比較例３は、第一の樹脂の樹脂成分が６官能以上のウレタンプレポリマーを含有しておらず、６官能のアクリレートを含有しているが、色味のムラが発生してしまった。比較例４は、（メタ）アクリルアミド類の含有率が１０重量％未満であるため、密着性が低く、色味のムラも発生していた。比較例５は、（メタ）アクリルアミド類の含有率が３０重量％よりも多いため、防汚性及び耐擦性が低かった。比較例６は、６官能以上のウレタンプレポリマーの含有率が２０重量％未満であるため、耐擦性が低く、透明性も低かった。比較例７は、６官能以上のウレタンプレポリマーの含有率が４５重量％よりも多いため、耐擦性が低く、色味のムラも発生していた。
【０１２６】
［光学部材の評価２］
実施例３〜５の光学部材について、防汚性を評価する目的から、表面に対するヘキサデカンの接触角を測定した。具体的には、各例の光学部材の表面（重合体層の基材とは反対側の表面）に対して、ヘキサデカンを滴下し、滴下直後、１分後、２分後、３分後、及び、４分後の接触角を測定した。測定結果を表５に示す。表５中の接触角は、協和界面科学社製のポータブル接触角計「ＰＣＡ−１」を用いて、θ／２法（θ／２＝ａｒｃｔａｎ（ｈ／ｒ）、θ：接触角、ｒ：液滴の半径、ｈ：液滴の高さ）で測定された、３箇所の接触角の平均値を示す。ここで、１箇所目の測定点としては、各例の光学部材の中央部分を選択し、２箇所目及び３箇所目の測定点としては、１箇所目の測定点から２０ｍｍ以上離れ、かつ、１箇所目の測定点に対して互いに点対称な位置にある２点を選択した。
【０１２７】
【表５】
0006711683.tif 000007
【０１２８】
表５に示すように、実施例５は、実施例３、４よりも、滴下直後の接触角が高く、更に、４分後の接触角も高かった。すなわち、実施例５は、実施例３、４よりも、接触角の経時変化が小さく、防汚性が長期間維持されていた。
【０１２９】
［付記］
本発明の一態様は、複数の凸部が可視光の波長以下のピッチで設けられる凹凸構造を表面に有する重合体層を備える光学部材の製造方法であって、第一の樹脂を基材上に塗布するプロセス（１）と、第二の樹脂を上記第一の樹脂及び金型のうちの少なくとも一方上に塗布するプロセス（２）と、上記第一の樹脂及び上記第二の樹脂を間に挟んだ状態で、上記基材を上記金型に押し当て、上記凹凸構造を表面に有する樹脂層を形成するプロセス（３）と、上記樹脂層を硬化させ、上記重合体層を形成するプロセス（４）とを含み、上記金型の表面は、フッ素系離型剤で離型処理が施されており、上記第一の樹脂は、樹脂成分を含み、上記樹脂成分は、上記樹脂成分の全量を１００重量％とするとき、（メタ）アクリルアミド類を１０重量％以上、３０重量％以下、６官能以上のウレタンプレポリマーを２０重量％以上、４５重量％以下含有し、上記第二の樹脂は、上記第二の樹脂の全量を１００重量％とするとき、反応性基を有するモノマーを１０重量％以上、５０重量％以下、フッ素系界面活性剤を１０重量％以上、７０重量％以下、フッ素含有モノマーを０重量％よりも多く、２０重量％以下含有する光学部材の製造方法であってもよい。この態様によれば、上記基材と上記重合体層との間の密着性と、防汚性と、耐擦性とに優れた光学部材を製造することができる。
【０１３０】
上記第一の樹脂の粘度は、２５℃において、７０ｍＰａ・ｓ以上、１００００ｍＰａ・ｓ以下であってもよい。このような構成によれば、上記第二の樹脂中のフッ素原子が、上記重合体層の上記基材とは反対側の表面に配向しやすくなる。また、上記第一の樹脂の塗布性が好ましく高まる。
【０１３１】
上記第一の樹脂の溶解度パラメータは、１０（ｃａｌ／ｃｍ３）１／２以上、１２（ｃａｌ／ｃｍ３）１／２以下であってもよい。このような構成によれば、上記重合体層の防汚性が好ましく高まる。また、上記第一の樹脂と上記第二の樹脂との相溶性が高まり、両樹脂間の密着性が好ましく高まる。
【０１３２】
上記第一の樹脂の溶解度パラメータと上記第二の樹脂の溶解度パラメータとの差は、０（ｃａｌ／ｃｍ３）１／２以上、３（ｃａｌ／ｃｍ３）１／２以下であってもよい。このような構成によれば、上記第一の樹脂と上記第二の樹脂との相溶性が高まり、両樹脂間の密着性が好ましく高まる。
【０１３３】
上記第一の樹脂は、更に、上記樹脂成分の全量を１００重量部とするとき、重合開始剤を０．１重量部以上、１０重量部以下含有していてもよい。このような構成によれば、上記樹脂層の硬化が充分に進行し、所望の特性が得られやすくなる。また、上記重合体層の耐擦性、耐光性等が好ましく高まる。
【０１３４】
上記（メタ）アクリルアミド類は、Ｎ，Ｎ−ジメチル（メタ）アクリルアミドを含むものであってもよい。このような構成によれば、上記（メタ）アクリルアミド類を効果的に利用することができる。
【０１３５】
上記６官能以上のウレタンプレポリマーは、ヘキサメチレンジイソシアネートを構成成分として含むものであってもよい。このような構成によれば、上記６官能以上のウレタンプレポリマーを効果的に利用することができる。
【０１３６】
上記フッ素系界面活性剤及び上記フッ素含有モノマーは、−ＯＣＦ２−鎖及び＝ＮＣＯ−鎖のうちの少なくとも一方を含有するものであってもよい。このような構成によれば、上記フッ素系界面活性剤及び上記フッ素含有モノマーを効果的に利用することができる。
【０１３７】
本発明の別の一態様は、基材と、上記基材の表面上に配置される、複数の凸部が可視光の波長以下のピッチで設けられる凹凸構造を表面に有する重合体層とを備える光学部材であって、上記重合体層は、第一の樹脂上に第二の樹脂が積層され、上記第二の樹脂側から上記凹凸構造が型押しされた状態で、上記第一の樹脂及び上記第二の樹脂を硬化させた硬化物であり、上記第一の樹脂は、樹脂成分を含み、上記樹脂成分は、上記樹脂成分の全量を１００重量％とするとき、（メタ）アクリルアミド類を１０重量％以上、３０重量％以下、６官能以上のウレタンプレポリマーを２０重量％以上、４５重量％以下含有し、上記第二の樹脂は、上記第二の樹脂の全量を１００重量％とするとき、反応性基を有するモノマーを１０重量％以上、５０重量％以下、フッ素系界面活性剤を１０重量％以上、７０重量％以下、フッ素含有モノマーを０重量％よりも多く、２０重量％以下含有する光学部材であってもよい。この態様によれば、上記基材と上記重合体層との間の密着性と、防汚性と、耐擦性とに優れた光学部材が得られる。
【符号の説明】
【０１３８】
１：光学部材
２：基材
３：第一の樹脂
４：第二の樹脂
５：金型
６：フッ素系離型剤
７：樹脂層
８：重合体層
９：凸部
１０：ニップロール
１１：剥離ロール
Ｐ：ピッチ
Ｔ：重合体層の厚み
Ｔ１：第一の樹脂の厚み
Ｔ２：第二の樹脂の厚み
【図１】
0006711683.tif 000008
【図２】
0006711683.tif 000009
【図３】
0006711683.tif 000010